(57)【要約】【課題】高い信頼性を持つ高熱伝導窒化ケイ素セラミックス、その製造方法及びその応用製品を提供する。【解決手段】ケイ素粉末の反応焼結を利用して合成した反応焼結窒化ケイ素焼結体であって、β相窒化ケイ素を主成分とし、Ｙ、Ｙｂ、Ｎｄ、Ｓｍの少なくとも一種を酸化物に換算して０．５〜７ｍｏｌ％含有し、Ｍｇの存在量が酸化物に換算して２ｍｏｌ％以下であり、１００Ｗ／ｍＫ以上の熱伝導率、６００ＭＰａ以上の３点曲げ強度、及び予き裂導入破壊試験法で測定した破壊靱性が７ＭＰａｍ１／２以上であることを特徴とする窒化ケイ素焼結体、その製造方法、及びその応用製品。【効果】低品位のＳｉ原料を含む多様なＳｉ原料粉末を出発原料として用いることが可能で、しかも優れた特性を有する窒化ケイ素焼結体を低コストで合成できる。【選択図】なし【特許請求の範囲】
【請求項１】
ケイ素粉末の反応焼結を利用した窒化ケイ素焼結体の製造方法において、（１）ケイ素粉末あるいはケイ素粉末と窒化ケイ素粉末の混合粉末に、希土類酸化物とマグネシウム化合物を同時に添加する、（２）ケイ素粉末の不純物酸素とマグネシウム化合物に含まれる酸素の総量を同時に制御する、（３）それにより、高熱伝導、高強度、高靭性を共生させた窒化ケイ素焼結体を製造する、ことを特徴とする窒化ケイ素焼結体の製造方法。
【請求項２】
ケイ素粉末あるいはケイ素粉末と窒化ケイ素粉末の混合粉末に、ケイ素を窒化ケイ素に換算した際の比率において、希土類元素の酸化物を０．５ｍｏｌ％から７ｍｏｌ％、更に、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加する、請求項１に記載の方法。
【請求項３】
上記混合物の成形体を１２００〜１４００℃の温度範囲で窒化し、得られた窒化体を１気圧以上の窒素中で１７００℃から１９５０℃の温度で加熱し、窒化体を９５％以上の相対密度に緻密化する、請求項２に記載の方法。
【請求項４】
マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．３ｍａｓｓ％から１．５ｍａｓｓ％の範囲となるように添加する、請求項２に記載の方法。
【請求項５】
上記混合物の成形体を１２００〜１４００℃の温度範囲で窒化し、得られた窒化体を１気圧以上の窒素中で１７００℃から１９５０℃の温度で加熱し、窒化体を９５％以上の相対密度に緻密化するとともに、焼結体中のＭｇ元素の量を酸化物に換算して０．２ｍａｓｓ％以下に揮散させる、請求項４に記載の方法。
【請求項６】
熱伝導率が１３０Ｗ／ｍＫ以上、３点曲げ強度が６００ＭＰａ以上、及び予き裂導入破壊試験法で測定した破壊靱性値が７ＭＰａｍ１／２以上の特性を有する窒化ケイ素焼結体を製造する、請求項５に記載の方法。
【請求項７】
ケイ素粉末の反応焼結を利用して合成した反応焼結窒化ケイ素焼結体であって、β相窒化ケイ素を主成分とし、Ｙ、Ｙｂ、Ｎｄ、Ｓｍの少なくとも一種を酸化物に換算して０．５〜７ｍｏｌ％含有し、Ｍｇの存在量が酸化物に換算して２ｍｏｌ％以下であり、１００Ｗ／ｍＫ以上の熱伝導率、６００ＭＰａ以上の３点曲げ強度、及び予き裂導入破壊試験法で測定した破壊靱性が７ＭＰａｍ１／２以上であることを特徴とする窒化ケイ素焼結体。
【請求項８】
請求項７に記載の反応焼結窒化ケイ素焼結体から構成される、高熱伝導性、高強度及び高破壊靭性の特性を合わせ持つことを特徴とする窒化ケイ素製品。
【発明の詳細な説明】
【技術分野】
【０００１】
本発明は、高い信頼性を有する高熱伝導窒化ケイ素セラミックス及びその安価な製造方法に関するものであり、更に詳しくは、熱伝導率が１００Ｗ／ｍＫ以上の高熱伝導性、３点曲げ強度が６００ＭＰａ以上の高強度、及び予き裂導入破壊試験法で測定した破壊靭性が７ＭＰａｍ１／２以上の高破壊靭性の特性を合わせ持つ反応焼結窒化ケイ素焼結体及びその製造方法に関するものである。本発明は、多くの不純物酸素を含む低品位のＳｉ原料粉末から不純物酸素量の少ない高品位なＳｉ粉末まで、多様なＳｉ原料粉末を出発原料として用いることができ、更に、従来の成形、焼成プロセスで、しかも、上述の優れた特性を持つ窒化ケイ素焼結体を製造することが可能な新規窒化ケイ素製造技術を提供するものである。本発明は、熱機関、熱交換器、ヒートパイプ等の機械部品材料や半導体基板、プリント配線基板等の電気絶縁材料として用いるのに適した、６００ＭＰａ以上の強度、７ＭＰａｍ１／２以上の破壊靱性、及び１００Ｗ／ｍＫ以上の熱伝導率を有する高信頼性・高熱伝導窒化ケイ素焼結体並びにその安価な製造方法に関する新技術・新製品を提供するものである。
【背景技術】
【０００２】
構造部材としての放熱材料を考えた場合、最も一般的な金属材料は、例えば、５００℃を越える条件下においては冷却等を行うことなしに用いることは不可能である。更に、これらの金属材料は、セラミックスに比べて、耐食性、耐酸化性等に劣り、また、導電体であることから、高密度実装基板など、高い放熱性を要求される絶縁基板材料として用いることは難しい面がある。
【０００３】
一方、窒化アルミニウム焼結体、炭化ケイ素焼結体等のセラミック材料は、高い絶縁性と高い熱伝導性を合わせ持つことから、一部の材料が、放熱基板材料として使用されるようになってきた。しかし、これらの高熱伝導性セラミックスは、強度、靱性が低く、機械的信頼性に欠けるため、その用途は、非常に限られたものであった。
【０００４】
窒化ケイ素焼結体は、高い強度と高い靱性を合わせ持つ優れた構造用セラミック材料として知られている。更に、窒化ケイ素は、炭化ケイ素や窒化アルミニウムとの結晶構造の類似性から、窒化ケイ素結晶の理論的な熱伝導率は、２００Ｗ／ｍＫ以上と期待されている。しかし、一般的な窒化ケイ素焼結体においては、窒化ケイ素粒子内部に不純物酸素が固溶しており、このため、熱伝導を担うフォノンが散乱され、熱伝導率は数十Ｗ／ｍＫ程度である。
【０００５】
窒化ケイ素焼結体について、高い熱伝導率を発現させるためには、先行文献で明らかにされているように、焼結時に窒化ケイ素粒子内部の固溶酸素を低減させることが必要である（非特許文献１）。窒化ケイ素は、共有結合性が強く、拡散係数が小さいので、その焼結の際には、一般に、酸化物が焼結助剤として添加される。添加した焼結助剤は、窒化ケイ素原料中の不純物酸素と反応して酸窒化物の融液を生成し、生成した液相の働きにより、緻密化と粒成長が進行する。
【０００６】
酸素との親和性が高い希土類酸化物を助剤として添加した場合、液相中に多くの酸素がトラップされ、窒化ケイ素粒子の成長とともに、粒子内部の固溶酸素量が低減する。このため、希土類酸化物は、高熱伝導化のための重要な助剤である。しかし、希土類酸化物のみの添加では、生成する液相の融点が高いため、機械特性に優れた緻密な焼結体を得ることは困難である。このため、優れた機械特性と高い熱伝導率を共生させた窒化ケイ素焼結体を得るために、焼結助剤の種類、添加量、焼結温度、及び時間などのプロセス因子について、様々なアプロ−チが行われてきた。
【０００７】
先行文献には、例えば、Ａｌ含有量が０．１重量％以下で平均粒径１μｍ以下の微細な窒化ケイ素粉末に、Ｍｇ、Ｃａ、Ｓｒ、Ｂａ、Ｙ、Ｌａ、Ｃｅ、Ｐｒ、Ｎｄ、Ｓｍ、Ｇｄ、Ｄｙ、Ｈｏ、Ｅｒ、Ｙｂのうちから選ばれる１種又は２種以上の元素の酸化物焼結助剤を１重量％以上１５重量％以下添加して成形した後、１気圧以上５００気圧以下の窒素ガス圧下で、１７００℃以上２３００℃以下の温度で焼成することにより、７ＭＰａｍ１／２以上の破壊靱性、６００ＭＰａ以上の強度、８０Ｗ／ｍＫ以上の熱伝導率を持つ焼結体を作製することが可能であることが開示されている（特許文献１）。
【０００８】
また、他の先行文献には、窒化ケイ素粉末にマグネシウム及びイットリウム及び／又はランタノイド族元素の１種以上の酸化物を、総計で１．０ｗｔ％以下添加した原料粉末を成形した後に、温度１８００〜２０００℃、窒素圧０．５〜１０ＭＰａ、焼成雰囲気調整用の詰粉に、窒化ケイ素、窒化ホウ素及び酸化マグネシウムからなる混合粉末を用いて焼成し、焼結体の粒子の大きさ、窒化ケイ素粒子内の酸素量、残留助剤成分量を制御することにより、常温における熱伝導率が９０Ｗ／ｍＫ以上、３点曲げ強度が６００ＭＰａ以上の特性を持つ窒化ケイ素焼結体の製造が可能であることが開示されている（特許文献２）。
【０００９】
また、他の先行文献には、β相分率が３０〜１００％であり、酸素含有量が０．５ｗｔ％以下、平均粒子径が０．２〜１０μｍ、アスペクト比が１０以下である窒化ケイ素粉末１〜５０重量部と、平均粒子径が０．２〜４μｍのα型窒化ケイ素粉末９９〜５０重量部と、Ｍｇと、Ｙ及び希土類元素（ＲＥ）からなる群から選ばれた少なくとも１種の元素とを含む焼結助剤とを配合し、０．５ＭＰａの窒素雰囲気にて１４００〜１６００℃の温度で１〜１０時間保持した後、５．０℃／ｍｉｎ以下の昇温速度で１８００〜１９５０℃にして５〜４０時間焼結するプロセスにより製造された、常温における熱伝導率が１００Ｗ／ｍＫ以上、３点曲げ強度が６００ＭＰａ以上の高強度・高熱伝導性窒化ケイ素質焼結体が記載されている（特許文献３）。
【００１０】
また、本発明者らが行った予備的な実験では、従来の焼結法では、焼結時間の増加とともに、窒化ケイ素の粒成長が進み、熱伝導率は向上するものの、過度の粒成長のため、熱伝導率の向上とともに、強度、及び破壊靭性が著しく低下することが判明した。例えば、表１の比較例に示すように、平均粒径０．２μｍの窒化ケイ素微粉末に、２ｍｏｌ％Ｙｂ２Ｏ３と５ｍｏｌ％のＭｇＯを添加した窒化ケイ素成形体を１８５０℃で１２時間焼成した焼結体は、９５Ｗ／ｍＫの熱伝導率と８５０ＭＰａの強度を有するが、同じ成形体を４８時間焼成した場合、熱伝導率は、１０５Ｗ／ｍＫまで向上するものの、強度は、３００ＭＰａまで激減する。
【００１１】
上述の事例で例示したように、従来法では、性状が制御された窒化ケイ素粉末を用い、焼結助剤の種類、添加量、焼結条件などのプロセスパラメータを最適化し、所定の微細構造を発現させることにより、１００Ｗ／ｍＫ程度の熱伝導率と６００ＭＰａ以上の強度を持つ窒化ケイ素焼結体を作製することができる。しかし、いずれの製造方法においても、高価な窒化ケイ素粉末を用いるため、製品の価格が高くなり、また、熱伝導率が１００Ｗ／ｍＫを超えると、急激に強度、靭性が低下し、機械的な信頼性が乏しくなる。このように、製品価格と、熱伝導、及び機械特性との共生の二つの観点から、従来の焼結法で得られる高熱伝導窒化ケイ素は、そのような要求を満足するものでなかった。
【００１２】
原料粉末に要するコストを低減させるという観点から、次に例示するように、原料粉末として、安価なケイ素粉末を用い、その成形体を窒素中で窒化後、高温で焼結する、いわゆる反応焼結手法を用いた高熱伝導窒化ケイ素材料の開発が行われている。例えば、先行文献では、ケイ素、あるいはケイ素と窒化ケイ素との混合粉末に対して、周期律表第３ａ族元素化合物を酸化物換算で２〜１０ｍｏｌ％の割合で添加し、且つアルミニウム含有量が酸化物換算で０〜０．５重量％の混合粉末を成形し、該成形体を８００〜１５００℃の窒素含有中で熱処理して、前記ケイ素を窒化して、β型窒化ケイ素を１０％以上含有する窒化体を作製した後、該窒化体を１４００〜１８００℃の窒素を含む常圧下で焼成し、更に、その焼結体を１８００〜１９８０℃の窒素圧１．５気圧以上の雰囲気下で焼成して、前記窒化ケイ素結晶の平均粒径が２μｍ以上、平均アスペクト比が１５以下、任意の３００μｍ×３００μｍの領域に長さ２０μｍ以上の窒化ケイ素粒子が５個以上存在する焼結体組織とすることで、高強度、高靭性、及び高熱伝導を併せ持つ窒化ケイ素を製造できるとされている（特許文献４）。
【００１３】
本先行文献では、窒化ケイ素の熱伝導率を向上させるために、アルミニウム含有量を０．５％以下にすることが重要であることが述べられている。これは、アルミニウムが、窒化ケイ素結晶に固溶し、フォノンを散乱させる要因となるためである。しかし、先行文献にその詳細が示されているように、窒化ケイ素焼結体の熱伝導率を阻害する最も大きな要因は、不純物酸素である（非特許文献１、２）。このため、不純物酸素量の影響については考慮されていない本先行文献で達成されている熱伝導率の値６０〜７８Ｗ／ｍＫは、放熱部材として十分なものでない。
【００１４】
他の先行文献においては、不純物酸素が熱伝導率を大きく低下させるとの概念のもとで、Ｓｉの反応焼結による窒化ケイ素焼結体の製造プロセスにおいて、含有酸素量が１重量％以下のＳｉ粉末を用い、その８０〜９９重量％と、Ｙ、Ｙｂ、Ｓｍの少なくとも１種の元素の酸化物粉末１〜２０重量％とを混合し、その成形体を窒素雰囲気中で１４００℃以下の温度で窒化処理した後、１７００〜１９５０℃の温度で焼成することにより、高熱伝導窒化ケイ素が得られることが開示されている（特許文献５）。更に、この先行文献には、不純物酸素を低減させるために、還元性コーティング剤をＳｉ粉末に添加し、１００Ｔｏｒｒ以下の真空中、窒素含有雰囲気中で２００〜８００℃の温度範囲で熱処理することが示されている。
【００１５】
また、他の先行文献においては、転位の少ない原料を用い、且つプロセス中において、粉末、成形体に１００ｋｇｆ／ｃｍ２以上の圧力を加えないなどの手法により、フォノンの散乱要因の一つである窒化ケイ素粒子中の転位密度を１０μｍ／μｍ３以下とすることで、高強度と高熱伝導率が達成できることが開示されている（特許文献６）。
【００１６】
更に、他の先行文献においては、窒化ケイ素以外の第一成分として、希土類元素の少なくとも１種、第二成分としてアルカリ土類元素、Ｌｉ、Ｓｒの少なくとも１種を含み、酸化物に換算したモル比率で第一成分が０．９５〜７．７モル％及び第二成分が０．４９〜４．７モル％であって、第一成分濃度を中心部より表面部で高く、第二成分の濃度を表面部より中心部で相対的に高くすることにより、高強度・高熱伝導窒化ケイ素を作製することが開示されている（特許文献７）。
【００１７】
このように、Ｓｉ粉末を用いることが可能な反応焼結においても、１００Ｗ／ｍＫを超える高い熱伝導率を持つ窒化ケイ素焼結体の作製に関して、多くの手法が開発されている。しかし、従来の手法は、例えば、高熱伝導を達成するためには、不純物酸素量が１％以下のＳｉ粉末を使用することや、還元性コーティング剤を添加し、還元処理を行う必要があること（特許文献５）、転位密度の少ないＳｉ原料を用い、また、成形時の圧力を１００ｋｇ／ｃｍ２以下で行うこと（特許文献６）、焼結体の外周部と内周部で組成が異なるように制御を行うこと（特許文献７）など、使用可能なＳｉ原料粉末や適用可能なプロセスに多くの制限があるという問題を抱えているのが実情であった。
【００１８】
【特許文献１】特開平９−３０８６６号公報
【特許文献２】特開２００２−２９３６４２号公報
【特許文献３】特開２００３−３１３０７９号公報
【特許文献４】特開平１１−１００２７６号公報
【特許文献５】特開平１１−３１４９６９号公報
【特許文献６】特開２０００−１６９２３９号公報
【特許文献７】特開２０００−２７２９６８号公報
【非特許文献１】Ｊｏｕｒｎａｌ  ｏｆ  ｔｈｅ  Ａｍｅｒｉｃａｎ  Ｃｅｒａｍｉｃ  Ｓｏｃｉｅｔｙ，“Ｔｈｅｒｍａｌ  Ｃｏｎｄｕｃｔｉｖｉｔｙ  ｏｆ  ｂｅｔａ−Ｓｉ３Ｎ４  ＩＩ  ：Ｅｆｆｅｃｔ  ｏｆ  Ｌａｔｔｉｃｅ  Ｏｘｙｇｅｎ，”８３［８］１９８５−１９９２（２０００）
【非特許文献２】日本セラミックス協会学術論文誌、”窒化ケイ素の熱伝導率に及ぼす焼結体中の酸素の影響”，１０９［１２］１０４６−１０５０（２００１）
【発明の開示】
【発明が解決しようとする課題】
【００１９】
上述のように、これまでに開発されたＳｉの反応焼結手法を用いた高熱伝導窒化ケイ素の製造方法は、使用可能なＳｉ原料粉末や製造プロセスが大きく制限され、本手法を用いることの利点、即ち、安価なＳｉ粉末を用い、従来の窒化ケイ素の焼結手法と同様なプロセスで高い特性を持つ材料を得るという利点を十分に生かしたものでなかった。
【００２０】
このような状況の中で、本発明者らは、上記従来技術に鑑みて、安価なＳｉ粉末を用いて、従来の窒化ケイ素の焼結手法と同様なプロセスで、高い特性を持つ材料を製造することを目標として鋭意研究を重ねた結果、本発明を完成するに至った。本発明の目的は、Ｓｉの窒化反応を用いた反応焼結による窒化ケイ素焼結体の製造において、多くの不純物酸素を含む低品位のＳｉ原料粉末から不純物酸素量の少ない高品位なＳｉ粉末まで、多様なＳｉ原料粉末を出発原料として用いることができ、更に、従来の成形、焼成プロセスの適用が可能で、しかも、優れた機械特性と高熱伝導性を併せ持つ窒化ケイ素焼結体を製造できる窒化ケイ素焼結体の製造技術及びその製品を提供することにある。
【課題を解決するための手段】
【００２１】
上記課題を解決するための本発明は、以下の技術的手段から構成される。
（１）ケイ素粉末の反応焼結を利用した窒化ケイ素焼結体の製造方法において、１）ケイ素粉末あるいはケイ素粉末と窒化ケイ素粉末の混合粉末に、希土類酸化物とマグネシウム化合物を同時に添加する、２）ケイ素粉末の不純物酸素とマグネシウム化合物に含まれる酸素の総量を同時に制御する、３）それにより、高熱伝導、高強度、高靭性を共生させた窒化ケイ素焼結体を製造する、ことを特徴とする窒化ケイ素焼結体の製造方法。
（２）ケイ素粉末あるいはケイ素粉末と窒化ケイ素粉末の混合粉末に、ケイ素を窒化ケイ素に換算した際の比率において、希土類元素の酸化物を０．５ｍｏｌ％から７ｍｏｌ％、更に、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加する、前記（１）に記載の方法。
（３）上記混合物の成形体を１２００〜１４００℃の温度範囲で窒化し、得られた窒化体を１気圧以上の窒素中で１７００℃から１９５０℃の温度で加熱し、窒化体を９５％以上の相対密度に緻密化する、前記（２）に記載の方法。
（４）マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．３ｍａｓｓ％から１．５ｍａｓｓ％の範囲となるように添加する、前記（２）に記載の方法。
（５）上記混合物の成形体を１２００〜１４００℃の温度範囲で窒化し、得られた窒化体を１気圧以上の窒素中で１７００℃から１９５０℃の温度で加熱し、窒化体を９５％以上の相対密度に緻密化するとともに、焼結体中のＭｇ元素の量を酸化物に換算して０．２ｍａｓｓ％以下に揮散させる、前記（４）に記載の方法。
（６）熱伝導率が１３０Ｗ／ｍＫ以上、３点曲げ強度が６００ＭＰａ以上、及び予き裂導入破壊試験法で測定した破壊靱性値が７ＭＰａｍ１／２以上の特性を有する窒化ケイ素焼結体を製造する、前記（５）に記載の方法。
（７）ケイ素粉末の反応焼結を利用して合成した反応焼結窒化ケイ素焼結体であって、β相窒化ケイ素を主成分とし、Ｙ、Ｙｂ、Ｎｄ、Ｓｍの少なくとも一種を酸化物に換算して０．５〜７ｍｏｌ％含有し、Ｍｇの存在量が酸化物に換算して２ｍｏｌ％以下であり、１００Ｗ／ｍＫ以上の熱伝導率、６００ＭＰａ以上の３点曲げ強度、及び予き裂導入破壊試験法で測定した破壊靱性が７ＭＰａｍ１／２以上であることを特徴とする窒化ケイ素焼結体。
（８）前記（７）に記載の反応焼結窒化ケイ素焼結体から構成される、高熱伝導性、高強度及び高破壊靭性の特性を合わせ持つことを特徴とする窒化ケイ素製品。
【００２２】
次に、本発明について更に詳細に説明する。
本発明は、ケイ素粉末の反応焼結を利用した窒化ケイ素焼結体の製造方法において、１）ケイ素粉末あるいはケイ素粉末と窒化ケイ素粉末の混合粉末に、希土類酸化物とマグネシウム化合物を同時に添加する、２）ケイ素粉末の不純物酸素とマグネシウム化合物に含まれる酸素の総量を同時に制御する、３）それにより、高熱伝導、高強度、高靭性を共生させた窒化ケイ素焼結体を製造することを特徴とするものである。
【００２３】
本発明の方法では、ケイ素粉末あるいはケイ素粉末と窒化ケイ素粉末の混合粉末に、ケイ素を窒化ケイ素に換算した際の比率において、希土類元素の酸化物を０．５ｍｏｌ％から７ｍｏｌ％、更に、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加することが好適である。また、本発明の方法では、上記混合物の成形体を１２００〜１４００℃の温度範囲で窒化し、得られた窒化体を１気圧以上の窒素中で１７００℃から１９５０℃の温度で加熱し、窒化体を９５％以上の相対密度に緻密化することが好ましい。
【００２４】
また、本発明の方法では、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．３ｍａｓｓ％から１．５ｍａｓｓ％の範囲となるように添加することが好適である。また、本発明の方法では、上記混合物の成形体を１２００〜１４００℃の温度範囲で窒化し、得られた窒化体を１気圧以上の窒素中で１７００℃から１９５０℃の温度で加熱し、窒化体を９５％以上の相対密度に緻密化するとともに焼結体中のＭｇ元素の量を酸化物に換算して０．２ｍａｓｓ％以下に揮散させることが好ましい。
【００２５】
また、本発明の方法では、熱伝導率が１３０Ｗ／ｍＫ以上、３点曲げ強度が６００ＭＰａ以上、予き裂導入破壊試験法で測定した破壊靱性値が７ＭＰａｍ１／２以上の特性を有する窒化ケイ素焼結体を製造することが好適である。更に、本発明は、ケイ素粉末の反応焼結を利用して合成した反応焼結窒化ケイ素焼結体であって、β相窒化ケイ素を主成分とし、Ｙ、Ｙｂ、Ｎｄ、Ｓｍの少なくとも一種を酸化物に換算して０．５〜７ｍｏｌ％含有し、Ｍｇの存在量が酸化物に換算して２ｍｏｌ％以下であり、１００Ｗ／ｍＫ以上の熱伝導率、６００ＭＰａ以上の３点曲げ強度、及び予き裂導入破壊試験法で測定した破壊靱性が７ＭＰａｍ１／２以上であることを特徴とするものである。更にまた、本発明は、上記反応焼結窒化ケイ素焼結体から構成される、高熱伝導性、高強度及び高破壊靭性の特性を合わせ持つ窒化ケイ素製品の点に特徴を有するものである。
【００２６】
本発明において、Ｓｉ粉末の窒化反応を用い、緻密な窒化ケイ素焼結体を作製するためには、Ｓｉ粉末に窒化ケイ素の焼結助剤を予め添加し、混合粉末の成形体を１４００℃以下の窒素中で加熱し、Ｓｉを窒化ケイ素とした後、得られた窒化体を更に高温の窒素中で加熱することにより、緻密化を行うことが必要とされる。このため、本発明において、高い熱伝導率を持つ窒化ケイ素焼結体を得るための設計指針は、窒化ケイ素を出発原料とした一般的な焼結手法と基本的には同じである。
【００２７】
既に述べたように、窒化ケイ素粉末は、不可避的に数％程度の不純物酸素を含有している。また、窒化ケイ素は、それ自身では焼結しないので、窒化ケイ素焼結体を製造する場合、酸化物が焼結助剤として添加される。結晶中に固溶酸素が存在すること及び残留する低熱伝導の粒界相が存在することが、焼結体の熱伝導率が２００Ｗ／ｍＫを超えると、予測されている窒化ケイ素結晶の理論的な熱伝導率に比較して著しく低くなることの要因である。
【００２８】
このため、窒化ケイ素焼結体の熱伝導率を向上させるためには、（１）窒化ケイ素結晶に固溶し、結晶自身の熱伝導率を低下させる固溶酸素量を低減させること、（２）焼結体に残留する低熱伝導の粒界相を低減させること、が必要且つ重要である。従って、高熱伝導化には、この焼結助剤の選択が非常に重要である。前者のためには、酸素との親和性が高く粒界相に酸素をトラップする能力に優れた希土類元素酸化物が助剤として用いられる。後者を満足させるためには、加熱時に生成する融液の融点を低下させ、焼結初期に緻密化に貢献し、更に、高温での焼結時に蒸発揮散する酸化マグネシウム及び／又は窒化ケイ素マグネシウムが好適に用いられる。
【００２９】
Ｓｉ粉末も、窒化ケイ素粉末と同様に、不可避的に不純物酸素を含んでいる。この酸素量は、Ｓｉ粉末の性状により大きく異なるが、一般に、０．２ｍａｓｓ％程度から数ｍａｓｓ％程度の範囲にある。窒化ケイ素粉末を用いた通常の焼結法に比べて、Ｓｉの反応焼結を用いた窒化ケイ素焼結体の製造方法は、酸素量の低減という観点から大きな利点を有する。
【００３０】
即ち、具体的には、（１）３Ｓｉ＋２Ｎ２＝Ｓｉ３Ｎ４の窒化反応に伴い、試料重量が約７０％増加するので、相対的に不純物酸素量の割合が低下する、（２）Ｓｉ粉末成形体の窒化は、寸法変化を伴わずに重量が増加するため、窒化体は、成形体に比べて十数％相対密度が高くなり、ポスト焼結過程での緻密化が容易である、（３）このことは、焼成時間の短縮化を可能とし、機械特性に悪影響を及ぼす過度の粒成長を防ぐことを可能とする、等の利点を有する。
【００３１】
このように、反応焼結による手法は、高熱伝導化の観点から優れた潜在的なポテンシャルを有している。しかし、単にＳｉ原料中の不純物酸素量の低減を図ったのでは、（１）原料の高純度化に伴い原料コストが増加する、（２）使用できる原料が限定される、（３）不純物酸素もシリカとしての焼結助剤の一端を担うので、原料の酸素量の低減に伴い焼結性が阻害される、といった問題点がある。そこで、本発明者らは、機械特性と熱伝導性に優れた窒化ケイ素焼結体を反応焼結による手法により製造することを目的に、Ｓｉ粉末の性状、特に不純物酸素量と助剤組成が、窒化体をポスト焼結して得られる窒化ケイ素焼結体の熱伝導と機械特性に及ぼす影響について鋭意検討を行った。
【００３２】
その結果、本発明者らは、熱伝導率、強度、及び靱性を共生させた窒化ケイ素焼結体を作製するためには、Ｓｉ粉末に含まれる不純物酸素量と焼結助剤としてのマグネシウム化合物からの酸素量の和並びに希土類酸化物の添加量を、特定の範囲に精緻に制御することにより、初めて実現できるとの新規知見を見出し、本発明に至った。
【００３３】
即ち、本発明は、ケイ素粉末の反応焼結を利用して合成した窒化ケイ素焼結体であって、β相窒化ケイ素を主成分とし、Ｙ、Ｙｂ、Ｎｄ、Ｓｍの少なくとも一種を酸化物に換算して０．５〜７ｍｏｌ％含有し、Ｍｇの存在量が酸化物に換算して２ｍｏｌ％以下であり、１００Ｗ／ｍＫ以上の熱伝導率、６００ＭＰａ以上の３点曲げ強度、及び予き裂導入破壊試験法で測定した破壊靱性が７ＭＰａｍ１／２以上であることを特徴とする窒化ケイ素焼結体の製造方法及びその窒化ケイ素焼結体を提供することを実現するものである。
【００３４】
本発明では、ケイ素粉末あるいはケイ素粉末と窒化ケイ素粉末の混合粉末に、ケイ素を窒化ケイ素に換算した際の比率において、希土類元素の酸化物を０．５ｍｏｌ％から７ｍｏｌ％、更に、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加する。次いで、これらの混合物の成形体を１２００〜１４００℃の温度範囲で窒化し、得られた窒化体を１気圧以上の窒素中で１７５０℃から１９５０℃の温度で加熱し、窒化体を９５％以上の相対密度に緻密化する。
【００３５】
本発明では、ケイ素粉末あるいはケイ素粉末と窒化ケイ素粉末の混合粉末に、ケイ素を窒化ケイ素に換算した際の比率において、希土類元素の酸化物を０．５ｍｏｌ％から７ｍｏｌ％、更に、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加し、出発原料粉末とする。
【００３６】
希土類元素の添加量が０．５ｍｏｌ％以下であると、粒界相に酸素をトラップすることができず、窒化ケイ素粒子に固溶する酸素が多くなるので熱伝導率は低くなり、また、７ｍｏｌ％を越えると、イットリウム等を含む低熱伝導の粒界相の量が多くなり、焼結体の熱伝導率が低下する。従って、これらの添加量は、０．５ｍｏｌ％から７ｍｏｌ％の範囲とすることが必要である。また、希土類酸化物としては、入手が容易であり、また、酸化物として安定な、Ｙ、Ｙｂ、Ｎｄ、Ｓｍの酸化物の少なくとも一種類を添加する。
【００３７】
希土類酸化物のみを助剤として添加して窒化ケイ素焼結体を作製した場合、緻密化を行うために、１００気圧程度の高窒素圧中、２０００℃に及ぶ超高温での焼成が必要であり、特殊な焼成炉を必要とするので、プロセスコストが高くなる。また、この場合、超高温での焼成により著しい粒成長が生じ、機械特性の低下を招く。このため、ポスト焼結時の緻密化を促進し、また、高強度、高靭性の発現を可能とするためには、希土類酸化物の添加と同時にマグネシウム化合物を添加することが必要不可欠である。このマグネシウム化合物の添加は、Ｍｇイオンが加熱時に生成する酸窒化ガラスの修飾イオンとなり、ガラスの粘性を低下させ、緻密化を促進するとともに、焼成中に蒸発揮散し、残留する粒界相の量を低減させる働きがある。
【００３８】
ケイ素粉末は、上述のように、０．２ｍａｓｓ％から数ｍａｓｓ％の不純物酸素を含んでいる。不純物酸素は、窒化ケイ素の熱伝導率の阻害要因ではあるが、一方では、シリカとして窒化ケイ素の緻密化のための重要な焼結助剤である。本発明者らは、高熱伝導、高強度、及び高靭性を共生させるためには、マグネシウムイオンの量、並びにケイ素粉末の不純物酸素とマグネシウム化合物に含まれる酸素の総量を同時に制御することが重要であることを見出した。
【００３９】
マグネシウム源として酸化マグネシウムを用いる従来の手法では、不純物酸素を多く含む低価格のケイ素粉末を高熱伝導材料の原料として用いることはできなかった。本発明の大きな特徴は、酸素量の調整を酸化マグネシウム（ＭｇＯ）と酸素を含まないマグネシウム化合物を用いて行うことにある。即ち、酸化マグネシウム、窒化ケイ素マグネシウム、ケイ化マグネシウムあるいはこれらの混合物の１ｍｏｌ％から７ｍｏｌ％を、ケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加する。
【００４０】
本発明では、不純物酸素量の多いケイ素粉末に対しては、窒化ケイ素マグネシウムやケイ化マグネシウム等の酸素を含まないマグネシウム化合物が主体的に、一方、不純物酸素量の少ないケイ素粉末に対しては、酸化マグネシウムが主体的に添加される。マグネシウム源の添加量が１ｍｏｌ％以下であると、緻密化が困難であり、一方、７ｍｏｌ％を越えると、ポスト焼結後にも多量のマグネシウムが残留し、焼結体の熱伝導率を阻害する。
【００４１】
同様に、ケイ素に含まれる不純物酸素並びにマグネシウム化合物からの酸素の総量が、ケイ素を窒化ケイ素に換算した際の比率において、０．１ｍａｓｓ％以下であると、緻密化を行うことができず、また、１．８ｍａｓｓ％以上であると、粒界相中の酸素量が過多となり、窒化ケイ素粒子に固溶する酸素量が増加し、焼結体の熱伝導率を低下させる。また、窒化反応時のケイ素粉末の融着を防ぐためには、窒化ケイ素粉末をケイ素が完全に窒化した組成に対して、３０ｍａｓｓ％まで添加することも有効であるが、この場合、窒化ケイ素粉末に含まれる不純物酸素も、上記組成において考慮することが必要である。
【００４２】
本発明における酸素を含まないマグネシウム化合物としては、マグネシウムのケイ化物、フッ化物、ホウ化物、窒化物、更にはこれらの三元系化合物を用いることができるが、取り扱いの容易性、プロセス時の安定性、有害物質の発生がないことなどから、窒化ケイ素マグネシウムとケイ化マグネシウムが好適に用いられる、更に、窒化ケイ素マグネシウムとしては、好適には、例えば、Ｍｇ２Ｓｉ粉末、Ｓｉ粉末、窒化ケイ素粉末の所定量をＭｇとＳｉのモル比が１：１となるように混合し、窒素雰囲気中で１，３５０℃に加熱し、合成されたもの（特開２００３−２６７７０９号公報）を解砕して得た粉末が用いられるが、これらに制限されるものではない。
【００４３】
上述の組成に基づいて秤量された粉末は、水あるいは有機溶剤を溶媒として用いて、ボールミルや遊星ミルにより通常の方法で混合される。溶媒を除去した後、金型成形、シート成形、静水圧加圧成形（ＣＩＰ成形）などにより所定の形に成形し、場合によっては、成形に用いた有機バインダーを除去するために、８００℃以下の温度で仮焼した後、１２００〜１４００℃の温度範囲で窒化を行う。更に、この窒化体は、１気圧以上の窒素中で１７００℃から１９５０℃の温度で、ポスト焼結を行い、９５％以上の相対密度に緻密化される。
【００４４】
ポスト焼結温度が、１７００℃以下であると、十分に緻密化を行うことができず、一方、１９５０℃以上の場合は、過度の粒成長が生じ、強度が著しく低下するので、ポスト焼結は、１７００℃から１９５０℃、望ましくは１７５０℃から１９００℃で行うことが好ましい。また、本発明において、１３０Ｗ／ｍＫ以上の熱伝導率を達成させるためには、上記のポスト焼結条件下で保持時間を調整し、あるいは緻密化の後に、１７００℃以下の温度、１気圧以下の非酸化雰囲気中で熱処理し、Ｍｇ元素の量を酸化物に換算して、０．２ｍａｓｓ％以下に揮散させることが必要、且つ重要である。
【発明の効果】
【００４５】
本発明により、次のような効果が奏される。
（１）本発明により、反応焼結の手法を利用して合成した、高い信頼性を有する高熱伝導窒化ケイ素セラミックス及びその安価な製造方法を提供することができる。
（２）本発明は、多くの不純物酸素を含む低品位のＳｉ原料粉末から不純物酸素量の少ない高品位なＳｉ粉末まで、多様なＳｉ原料粉末を出発原料として用いることができる、窒化ケイ素焼結体の製造方法を提供することができる。
（３）本発明により、６００ＭＰａ以上の強度、７ＭＰａｍ１／２以上の破壊靭性、及び１００Ｗ／ｍＫ以上の熱伝導率を共生する窒化ケイ素焼結体の製造方法及びその製品を提供することができる。
【発明を実施するための最良の形態】
【００４６】
次に、比較例及び実施例に基づいて本発明を具体的に説明するが、本発明は、以下の事例によって何ら限定されるものではない。
【００４７】
比較例１−１〜１−６
（窒化ケイ素粉末を出発原料とした通常の焼結方法：表１参照）
平均粒径０．２μｍの窒化ケイ素粉末（不純物酸素量１．３ｍａｓｓ％）に、２ｍｏｌ％の酸化イッテリビウムあるいは２ｍｏｌ％の酸化イットリウム及び５ｍｏｌ％の酸化マグネシウムを添加し、メタノールを分散媒とし、窒化ケイ素ポットと窒化ケイ素ボールを用いて、２時間遊星ミル混合を行った。エバポレータを用いてメタノールを蒸発させ、得られた粉末を４５×５０×５ｍｍの形状に金型を用いて成形し、更に、３ｔｏｎ／ｃｍ２の圧力でＣＩＰ成形した。
【００４８】
成形体を窒化ホウ素（ＢＮ）製ルツボに設置し、９気圧の加圧窒素中、１８５０℃で１２時間、２４時間あるいは４８時間焼結を行った。焼結体の表面を研削し、３×４×４０ｍｍの形状の試料を切り出し、ＪＩＳ−Ｒ１６０１の３点曲げ強度測定、ＪＩＳ−Ｒ１６０７の予き裂導入破壊靱性測定を行った。更に、厚さ約２ｍｍの円盤状試験片を作製し、レーザーフラッシュ法を用いて熱伝導率を測定した。
【００４９】
表１の１−１〜１−６に、この様にして得られた焼結体の熱伝導率、強度、及び破壊靱性の値をまとめて示す。窒化ケイ素粉末と酸化物系助剤を用いた通常の焼結手法では、１００Ｗ／ｍＫ以上の熱伝導率、６００ＭＰａ以上の３点曲げ強度、７ＭＰａｍ１／２以上の破壊靱性を共生させた焼結体を得ることはできないことが分かった。また、焼結時間を長くした試料では、幾分の熱伝導率の向上が見られるが、強度、及び破壊靭性の急激な低下を伴うことが分かった。
【００５０】
比較例１−７及び１−８
（窒化ケイ素粉末を出発原料とした通常の焼結方法：表１参照）
粒子径１５０μｍのケイ化マグネシウム粉末、粒子径１０μｍのケイ素粉末、純度９９％、粒子径１μｍの窒化ケイ素粉末を、それぞれ重量比で６４．６％、５．９％、２９．５％となるように秤量し、メノウ乳鉢を用いて混合した。高純度窒化ホウ素（ＢＮ）ルツボに充填した混合粉末をアルミナ製管状炉に設置し、窒素気流中で〜１３５０℃に加熱し、１時間保持した後、炉内で室温まで冷却し、窒化ケイ素マグネシウム粉末を合成した。
【００５１】
平均粒径０．２μｍの窒化ケイ素粉末（不純物酸素量１．３ｍａｓｓ％）に、２ｍｏｌ％の酸化イットリウム及び上記手法で合成した窒化ケイ素マグネシウムの５ｍｏ％を添加し、メタノールを分散媒として、窒化ケイ素ポットと窒化ケイ素ボールを用いて、２時間遊星ミル混合を行った。エバポレータを用いてメタノールを蒸発させ、得られた粉末を４５×５０×５ｍｍの形状に金型を用いて成形し、更に、３ｔｏｎ／ｃｍ２の圧力でＣＩＰ成形した。
【００５２】
成形体を窒化ホウ素（ＢＮ）製ルツボに設置し、９気圧の加圧窒素中、１８５０℃で１２時間あるいは４８時間焼結を行った。焼結体の表面を研削し、３×４×４０ｍｍの形状の試料を切り出し、ＪＩＳ−Ｒ１６０１の３点曲げ強度測定、ＪＩＳ−Ｒ１６０７の予き裂導入破壊靱性測定を行った。更に、厚さ約２ｍｍの円盤状試験片を作製し、レーザーフラッシュ法を用いて熱伝導率を測定した。
【００５３】
表１の１−７及び１−８に、この様にして得られた焼結体の熱伝導率、強度、及び破壊靱性の値をまとめて示す。酸化マグネシウムを用いた場合に比べて、熱伝導率などの諸特性は幾分向上するものの、１００Ｗ／ｍＫ以上の熱伝導率、６００ＭＰａ以上の３点曲げ強度、７ＭＰａｍ１／２以上の破壊靱性を全て兼ね備えた焼結体を得ることはできないことが分かった。また、焼結時間を長くした１−８の試料では、比較例１−１〜１−６の場合と同様に、強度、及び破壊靭性の急激な低下を伴うことが分かった。
【００５４】
【表１】
2007197226.tif 000002
【実施例１】
【００５５】
ケイ素粉末として、平均粒径１０μｍ、不純物酸素量０．１６ｍａｓｓ％の粉末（粉末Ａ）、平均粒径７μｍ、不純物酸素量０．６１ｍａｓｓ％の粉末（粉末Ｂ）、平均粒径１μｍ、不純物酸素量１．７５ｍａｓｓ％の粉末（粉末Ｃ）、平均粒径０．９μｍ、不純物酸素量２．６ｍａｓｓ％の粉末（粉末Ｄ）を使用し、マグネシウム化合物として、平均粒径０．１μｍの酸化マグネシウム及び比較例１−７及び１−８に記載の方法で合成した窒化ケイ素マグネシウム粉末（平均粒径０．５μｍ）あるいは平均粒径１０μｍのケイ化マグネシウム粉末を使用した。また、希土類酸化物として、平均粒径１．５μｍの酸化イットリウム及び平均粒径１．２μｍの酸化イッテリビウムを使用し、窒化ケイ素として、平均粒径０．２μｍ、不純物酸素量１．３ｍａｓｓ％の粉末を使用した。なお、ケイ素粉末及び窒化ケイ素粉末中の不純物酸素は、窒素・酸素同時分析装置を用いて測定した。
【００５６】
上記の原料粉末を表２に示す組成となるように秤量し、メタノールを分散媒として、窒化ケイ素ポットと窒化ケイ素ボールを用いて、２時間遊星ミル混合を行った。なお、表中の試料番号に＊を付記したものは、本発明の範囲外であることを示す。エバポレータを用いてメタノールを蒸発させ、得られた粉末を４５×５０×５ｍｍの形状に金型を用いて成形し、更に、３ｔｏｎ／ｃｍ２の圧力でＣＩＰ成形した。次に、反応焼結として、成形体を窒化ホウ素（ＢＮ）製ルツボに設置し、１気圧の窒素中１４００℃で４時間加熱し、窒化処理を行った。いずれの成形体も、Ｘ線回折では残留Ｓｉは認められなかった。
【００５７】
【表２】
2007197226.tif 000003
【００５８】
次いで、ポスト焼結として、窒化体を９気圧の加圧窒素中、１８５０℃で６時間、１２時間あるいは４８時間焼結を行った。焼結体の表面を研削し、３×４×４０ｍｍの形状の試料を切り出し、ＪＩＳ−Ｒ１６０１の３点曲げ強度測定、ＪＩＳ−Ｒ１６０７の予き裂導入破壊靱性測定を行った。更に、厚さ約２ｍｍの円盤状試験片を作製し、レーザーフラッシュ法を用いて熱伝導率を測定した。また、作製した一部の焼結体については、ＩＣＰ分析により、焼結体中に残留するマグネシウムの定量分析を行った。表３に、この様にして得られた焼結体のＭｇ量、相対密度、熱伝導率、強度、及び破壊靱性の値をまとめて示す。
【００５９】
【表３】
2007197226.tif 000004
【００６０】
表２と表３の値から明らかなように、希土類元素の酸化物を０．５ｍｏｌ％から７ｍｏｌ％、更に、マグネシウム化合物として酸化マグネシウム（ＭｇＯ）あるいは窒化ケイ素マグネシウム（ＭｇＳｉＮ２）あるいはケイ化マグネシウム（Ｍｇ２Ｓｉ）あるいはこれらの混合物の１ｍｏｌ％から７ｍｏｌ％をケイ素及び窒化ケイ素に含まれる不純物酸素並びにマグネシウム化合物からの酸素の総量がケイ素を窒化ケイ素に換算した際の比率において、０．１ｍａｓｓ％から１．８ｍａｓｓ％の範囲となるように添加した場合において、１００Ｗ／ｍＫ以上の熱伝導率、６００ＭＰａ以上の３点曲げ強度、予き裂導入破壊試験法で測定した破壊靱性が７ＭＰａｍ１／２以上の優れた特性を有する窒化ケイ素焼結体を得ることができることが分かった。
【００６１】
更に、ポスト焼結時間を長くし、残留マグネシウム量を酸化物に換算して０．２ｍａｓｓ％以下とすることで、熱伝導率が１３０Ｗ／ｍＫ以上、３点曲げ強度が６００ＭＰａ以上、及び予き裂導入破壊試験法で測定した破壊靱性値が７ＭＰａｍ１／２以上の特性を有する窒化ケイ素焼結体を製造することが可能となることが分かった。
【産業上の利用可能性】
【００６２】
以上詳述したように、本発明は、高い信頼性を持つ高熱伝導窒化ケイ素セラミックス及びその製造方法に係るものであり、本発明により、反応焼結の手法を利用して合成した高熱伝導窒化ケイ素セラミックス及びその安価な製造方法を提供することができる。また、本発明は、多くの不純物酸素を含む低品位のＳｉ原料粉末から不純物酸素量の少ない高品位なＳｉ粉末まで、多様なＳｉ原料粉末を出発原料として用いることができる、窒化ケイ素焼結体の製造方法を提供することができる。また、本発明により、６００ＭＰａ以上の強度、７ＭＰａｍ１／２以上の破壊靭性、及び１００Ｗ／ｍＫ以上の熱伝導率を共生する窒化ケイ素焼結体の製造方法及び該方法で合成した上記特性を有する高信頼性の高熱伝導窒化ケイ素焼結体及びその応用製品を提供することができる。